(57)【特許請求の範囲】
【請求項１】
基材シート上に、少なくとも透明性樹脂層、第１表面保護層、及び第２表面保護層をこの順に有する床用化粧シートであって、
前記第１表面保護層、及び前記第２表面保護層が、電離放射線硬化型樹脂を含有し、
（１）前記第１表面保護層は、層厚が５〜２０μｍであり、且つマルテンス硬さが４０〜１００Ｎ／ｍｍ２であり、
（２）前記第２表面保護層は、層厚が５〜２０μｍであり、且つマルテンス硬さが１１０〜１６０Ｎ／ｍｍ２であり、
（３）前記第１表面保護層の層厚と、前記第２表面保護層の層厚との合計が２０〜４０μｍである
ことを特徴とする床用化粧シート。
【請求項２】
前記第１表面保護層は、熱可塑性樹脂を含有する、請求項１に記載の床用化粧シート。
【請求項３】
前記熱可塑性樹脂は、アクリル系樹脂及びセルロース系樹脂から選択される少なくとも１種である、請求項２に記載の床用化粧シート。
【請求項４】
前記熱可塑性樹脂は、重量平均分子量が４０００〜１６０００である、請求項２又は３に記載の床用化粧シート。
【請求項５】
前記熱可塑性樹脂は、重量平均分子量が１００００〜１６０００である、請求項２又は３に記載の床用化粧シート。
【請求項６】
前記熱可塑性樹脂は、ガラス転移温度が１０〜１２０℃である、請求項２〜５のいずれかに記載の床用化粧シート。
【請求項７】
前記第１表面保護層と、前記第２表面保護層との間に、更に、プライマー層を有する、請求項１〜６のいずれかに記載の床用化粧シート。
【請求項８】
請求項１〜７のいずれかに記載の床用化粧シートの基材シート側に被着材を有する床用化粧材。
【発明の詳細な説明】
【技術分野】
【０００１】
本発明は、床用化粧シート及び床用化粧材に関する。
【背景技術】
【０００２】
従来から、床用化粧シートの耐傷性を向上させるために、表面保護層に電離放射線硬化型樹脂を塗工し、硬化させる方法が知られている。しかし、この様な床用化粧シートであっても、表面保護層に全く傷が付かないものではなく、高荷重条件下で傷付き試験を行うと、傷が付くという問題があった。
【０００３】
また、床用化粧シートの高荷重条件下での耐傷性を更に向上させるために、表面保護層層厚を厚くして、硬さを向上する方法が知られている。しかし、表面保護層の層厚を厚くして硬くし過ぎると、落下物等に対する耐衝撃性が悪くなるので、塗膜が割れるという問題があった。
【０００４】
一方、耐衝撃性を向上させるために、表面保護層に柔らかい樹脂を用いると、耐傷性、耐汚染性が低下してしまう。
【０００５】
また、表面保護層の厚みを厚くすると、表面保護層を形成するための樹脂組成物に含まれる溶剤が乾燥し難くなり、その結果、当該溶剤が表面保護層中に残留するという問題があった。
【０００６】
耐衝撃性や、耐傷性を改善した化粧シートとして、基材シート上に２層以上の樹脂層が積層され、下層を形成する樹脂のガラス転移点が、上層を形成する樹脂のガラス転移点より低い化粧シートが提案されている（例えば、特許文献１〜３参照）。
【０００７】
しかし、これらの化粧シートは、表面保護層の層構成が十分に検討されておらず、また、表面保護層として用いられる層の硬さ、厚みが検討されていない。これらの化粧シートを床材として使用しても、耐衝撃性を悪化させることなく、耐汚染性、及び耐傷性にも優れた性質を示すことができないという問題があった。
【先行技術文献】
【特許文献】
【０００８】
【特許文献１】特開２００１−２８７３１４号公報
【特許文献１】特開２００４−３１４４９６号公報
【特許文献１】特開２００５−１１９０２０号公報
【発明の概要】
【発明が解決しようとする課題】
【０００９】
本発明は、耐衝撃性を悪化させることなく、耐汚染性、及び耐傷性、特に、高荷重条件下での耐傷性にも優れ、且つ、表面保護層での溶剤の残留が抑制された床用化粧シート及び床用化粧材を提供することを目的とする。
【課題を解決するための手段】
【００１０】
本発明者らは、鋭意研究を重ねた結果、床用化粧シートが第１表面保護層と、第２表面保護層とを有し、これらが、それぞれ特定の層厚とマルテンス硬さを示し、これらの層厚の合計が特定の値を示すことにより上記目的を達成できることを見出し、本発明を完成するに至った。
【００１１】
即ち、本発明は、下記の床用化粧シートに関する。
１．基材シート上に、少なくとも透明性樹脂層、第１表面保護層、及び第２表面保護層をこの順に有する床用化粧シートであって、
前記第１表面保護層、及び前記第２表面保護層が、電離放射線硬化型樹脂を含有し、
（１）前記第１表面保護層は、層厚が５〜２０μｍであり、且つマルテンス硬さが４０〜１００Ｎ／ｍｍ２であり、
（２）前記第２表面保護層は、層厚が５〜２０μｍであり、且つマルテンス硬さが１１０〜１６０Ｎ／ｍｍ２であり、
（３）前記第１表面保護層の層厚と、前記第２表面保護層の層厚との合計が２０〜４０μｍである
ことを特徴とする床用化粧シート。
２．前記第１表面保護層は、熱可塑性樹脂を含有する、上記項１に記載の床用化粧シート。
３．前記熱可塑性樹脂は、アクリル系樹脂及びセルロース系樹脂から選択される少なくとも１種である、上記項２に記載の床用化粧シート。
４．前記熱可塑性樹脂は、重量平均分子量が４０００〜１６０００である、上記項２又は３に記載の床用化粧シート。
５．前記熱可塑性樹脂は、重量平均分子量が１００００〜１６０００である、上記項２又は３に記載の床用化粧シート。
６．前記熱可塑性樹脂は、ガラス転移温度が１０〜１２０℃である、上記項２〜５のいずれかに記載の床用化粧シート。
７．前記第１表面保護層と、前記第２表面保護層との間に、更に、プライマー層を有する、上記項１〜６のいずれかに記載の床用化粧シート。
８．上記項１〜７のいずれかに記載の床用化粧シートの基材シート側に被着材を有する床用化粧材。
【００１２】
以下、本発明の床材用化粧シート及び床用化粧材について詳細に説明する。
【００１３】
本発明の床材用化粧シートは、基材シート上に、少なくとも透明性樹脂層、第１表面保護層、及び第２表面保護層がこの順に積層された床用化粧シートであって、
前記第１表面保護層、及び前記第２表面保護層が、電離放射線硬化型樹脂を含有し、
（１）前記第１表面保護層は、層厚が５〜２０μｍであり、且つマルテンス硬さが４０〜１００Ｎ／ｍｍ２であり、
（２）前記第２表面保護層は、層厚が５〜２０μｍであり、且つマルテンス硬さが１１０〜１６０Ｎ／ｍｍ２であり、
（３）前記第１表面保護層の層厚と、前記第２表面保護層の層厚との合計が２０〜４０μｍであることを特徴とする。
【００１４】
上記特徴を有する本発明の床用化粧シートは、第１表面保護層の上層として積層される第２表面保護層のマルテンス硬さが１１０〜１６０Ｎ／ｍｍ２であるので硬く、耐傷性、特に、高荷重条件下での耐傷性に優れ、耐汚染性にも優れている。また、第２表面保護層の層厚が５〜２０μｍに限定されているため、層厚が厚すぎることに起因する耐衝撃性の低下による割れが抑制されている。また、第２表面保護層の下層として積層される第１表面保護層のマルテンス硬さが４０〜１００Ｎ／ｍｍ２であるので柔らかく、耐衝撃性に優れている。また、第１表面保護層の層厚が５〜２０μｍに限定されているため、柔らか過ぎず、表面からの衝撃による大きいへこみが抑制され、耐傷性に優れている。更に、第１表面保護層の層厚と、第２表面保護層の層厚との合計が２０〜４０μｍであるので、床用化粧シートに要求される高荷重条件下での耐傷性、耐汚染性、及び耐衝撃性を全て満足することが可能となる。上記第１表面保護層、及び上記第２表面保護層が、電離放射線硬化型樹脂を含有するので、耐衝撃性、耐汚染性、及び耐傷性に優れた床用化粧シートを容易に得ることができる。更に、第１表面保護層、及び第２表面保護層の層厚が上述した構成であるので、第１表面保護層、及び第２表面保護層中の溶剤の残留を抑制することが可能となる。
【００１５】
なお、本明細書におけるマルテンス硬さは、表面皮膜物性試験機（ＰＩＣＯＤＥＮＴＯＲ  ＨＭ−５００、株式会社フィッシャー・インストルメンツ製）を用いて測定される値であり、具体的な測定方法は、以下の通りである。
【００１６】
即ち、上記測定方法では、図１（ａ）に示されるダイヤモンド圧子（ビッカーズ圧子）を用いて、図１（ｂ）に示すように測定試料にダイヤモンド圧子を押し込み、表面にできたピラミッド形のくぼみの対角線の長さからその表面積Ａ（ｍｍ２）を計算し、試験荷重Ｆ（Ｎ）を割ることにより硬さを求める。押し込み条件は、室温（実験室環境温度）において、図１（ｃ）に示される通り、先ず０〜５ｍＮまでの負荷を１０秒間で加え、次に５ｍＮの負荷で５秒間保持し、最後に５〜０ｍＮまでの除荷を１０秒間で行う。そして、表面積Ａ、試験荷重Ｆに基づきＦ／Ａにより求められる硬度が、上記マルテンス硬さ（Ｎ／ｍｍ２）である。
【００１７】
また、本明細書では、当該層以外の層の硬さの影響を回避するために表面保護層及び透明性樹脂層の断面のマルテンス硬さを測定した。これに際し、床用化粧シートを樹脂（冷間硬化タイプのエポキシ２液硬化樹脂）で包埋し、室温で２４時間以上放置して硬化させた後、硬化した埋包サンプルを機械研磨して表面保護層及び透明性樹脂層の断面を露出させ、各層の断面に（無機充填材等の微粒子が表面保護層中に含まれる場合には当該微粒子を避けた位置に）ダイヤモンド圧子を押し込むことにより各層の断面のマルテンス硬さを測定した。
【００１８】
表面保護層
本発明の床用化粧シートは、基材シート上に、少なくとも透明性樹脂層、第１表面保護層、及び第２表面保護層がこの順に積層される。
（第１表面保護層）
上記第１表面保護層は、床用化粧シート表面に耐衝撃性を付与し、第１表面保護層中の溶剤の残留を抑制するという理由から、層厚が５〜２０μｍである。１０〜２０μｍであることが好ましく、１０〜１５μｍであることがより好ましい。
【００１９】
上記第１表面保護層は、床用化粧シート表面に耐衝撃性を付与するという理由から、マルテンス硬さは、４０〜１００Ｎ／ｍｍ２である。４０〜７０Ｎ／ｍｍ２であることが好ましく、４０〜５０Ｎ／ｍｍ２であることがより好ましい。
【００２０】
なお、マルテンス硬さは、１）異なる硬さを有する２種以上の樹脂を混合する、２）樹脂にエラストマーを混合する、等によって適宜設定することができる。また、上記第１表面保護層は、電離放射線硬化型樹脂を用いているので、１分子内に有する重合性の官能基の数を変更したり異なる官能基数を有する樹脂を混合して用いたりする等によってマルテンス硬さを所望の値に調整することもできる。
【００２１】
第１表面保護層は電離放射線硬化型樹脂を含有する。実質的には、電離放射線硬化型樹脂から形成されているものが好ましい。電離放射線硬化型樹脂を含有する樹脂により第１表面保護層を形成する場合には、化粧シートの耐衝撃性、耐傷性を高め易い。
【００２２】
電離放射線硬化型樹脂としては特に限定されず、紫外線、電子線等の電離放射線の照射により重合架橋反応可能な官能基を分子中に含むプレポリマー（オリゴマーを含む）及び／又はモノマーを主成分とする透明性樹脂が使用できる。これらのプレポリマー又はモノマーは、単体又は複数を混合して使用できる。硬化反応は、通常、架橋硬化反応である。
【００２３】
具体的には、前記プレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。また、ポリエンとポリチオールとの組み合わせによるポリエン／チオール系のプレポリマーも好ましい。ここで、（メタ）アクリロイル基とは、アクリロイル基又はメタクリロイル基の意味である。
【００２４】
ラジカル重合性不飽和基を有するプレポリマーとしては、例えば、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が挙げられる。これらの分子量としては、通常２５０〜１０００００程度が好ましい。ラジカル重合性不飽和基を有するモノマーとしては、例えば、単官能モノマーとして、メチル（メタ）アクリレート、２−エチルヘキシル（メタ）アクリレート、フェノキシエチル（メタ）アクリレート等が挙げられる。また、多官能モノマーとしては、例えば、ジエチレングリコールジ（メタ）アクリレート、プロピレングリコールジ（メタ）アクリレート、トリメチールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。
【００２５】
カチオン重合性官能基を有するプレポリマーとしては、例えば、ビスフェノール型エポキシ樹脂、ノボラック型エポキシ化合物等のエポキシ系樹脂、脂肪酸系ビニルエーテル、芳香族系ビニルエーテル等のビニルエーテル系樹脂のプレポリマーが挙げられる。また、チオールとしては、例えば、トリメチロールプロパントリチオグリコレート、ペンタエリスリトールテトラチオグリコレート等のポリチオールが挙げられる。ポリエンとしては、例えば、ジオール及びジイソシアネートによるポリウレタンの両端にアリルアルコールを付加したものが挙げられる。
【００２６】
電離放射線硬化型樹脂を硬化させるために用いる電離放射線としては、電離放射線硬化型樹脂（組成物）中の分子を硬化反応させ得るエネルギーを有する電磁波又は荷電粒子が用いられる。通常は紫外線又は電子線を用いればよいが、可視光線、Ｘ線、イオン線等を用いてもよい。
【００２７】
紫外線源としては、例えば、超高圧水銀灯、高圧水銀灯、低圧水銀灯、カーボンアーク灯、ブラックライト、メタルハライドランプ等の光源が使用できる。紫外線の波長としては、通常１９０〜３８０ｎｍが好ましい。
【００２８】
電子線源としては、例えば、コッククロフトワルトン型、バンデグラフト型、共振変圧器型、絶縁コア変圧器型、又は直線型、ダイナミトロン型、高周波型等の各種電子線加速器が使用できる。その中でも、特に１００〜１０００ｋｅＶ、好ましくは１００〜３００ｋｅＶのエネルギーをもつ電子を照射できるものが好ましい。
【００２９】
第１表面保護層は、必要に応じて、可塑剤、安定剤、充填剤、分散剤、染料、顔料等の着色剤、溶剤等を含んでもよい。
【００３０】
また、第１表面保護層には熱可塑性樹脂を含有することができる。熱可塑性樹脂を含有することにより、第２表面保護層との密着性を向上することが可能となる。
【００３１】
上記熱可塑性樹脂は、アクリル系樹脂及びセルロース系樹脂から選択される少なくとも１種であることが好ましい。上記熱可塑性樹脂としてアクリル系樹脂及びセルロース系樹脂から選択される少なくとも１種を用いることにより、第１表面保護層と、第２表面保護層との密着性を、更に向上させることができる。
【００３２】
即ち、上記熱可塑性樹脂としてアクリル系樹脂及びセルロース系樹脂から選択される少なくとも１種を用いることにより、第１表面保護層に架橋阻害を生じさせ、第２表面保護層との架橋を促進させることができる。
【００３３】
また、第１表面保護層の耐溶剤性を低下させることができ、第２表面保護層に用いられる溶剤により第１表面保護層の表面が粗くなり、当該粗い第１表面保護層の表面に第２表面保護層が積層されることにより密着性が向上する、いわゆる溶剤アタックによるアンカー効果を促進させることができる。
【００３４】
上記アクリル系樹脂としては、ポリウレタン−ポリアクリル系樹脂、ポリアクリルアミド系樹脂、ポリ（メタ）アクリル酸系樹脂、（メタ）アクリル系樹脂、ポリウレタン−ポリアクリル系樹脂変性又は混合樹脂、ポリエステル−アクリレート系樹脂等が挙げられる。
【００３５】
上記アクリル系樹脂としては、具体的には、Ｎ−アクリロイルオキシエチルヘキサヒドロイミド、２−ヒドロキシ−３−フェノキシプロピルアクリレート、イソボニルアクリレート等が挙げられる。
【００３６】
上記セルロース系樹脂としては、セルロースエステル、セルロースアセテート、セルロースニトレート、セルロースアセテートブチレート、セルロースエーテル等が挙げられ、中でも、第１表面保護層と第２表面保護層との密着性をより向上させることができる点で、セルロースアセテートブチレートを用いることがより好ましい。
【００３７】
上記熱可塑性樹脂の含有量は、第１表面保護層を形成する樹脂組成物１００重量部に対して、０．５〜５．０重量部であることが好ましく、１．０〜２．０重量部であることがより好ましい。上記熱可塑性樹脂の含有量が多すぎると、電子照射線を照射しても、第１表面保護層が十分に硬化しないおそれがある。上記熱可塑性樹脂の含有量が少なすぎると、第１表面保護層と第２表面保護層との密着性を向上させるという、熱可塑性樹脂を添加することによる効果を十分に発揮できないおそれがある。
【００３８】
上記熱可塑性樹脂は、ガラス転移温度（以下、Ｔｇと表す。）が１０〜１２０℃であることが好ましく、５０〜１２０℃であることがより好ましい。Ｔｇが高過ぎると、耐溶剤性が上がり、第１表面保護層と第２表面保護層との密着性を向上させるとの効果を十分に発揮できないおそれがあり、低過ぎると、第１表面保護層に含有される電離放射線硬化型樹脂との相溶性に劣り、第１表面保護層が白濁するおそれがある。
【００３９】
また、上記熱可塑性樹脂は、重量平均分子量が４０００〜１６０００であることが好ましく、１００００〜１６０００であることがより好ましい。重量平均分子量が大き過ぎると、第１表面保護層に含有される電離放射線硬化型樹脂に含まれる溶剤が乾燥し難くなって残留溶剤量が増加し、電子照射線を照射しても、第１表面保護層が十分に硬化しないおそれがある。重量平均分子量が小さ過ぎると、第１表面保護層に含有される電離放射線硬化型樹脂との相溶性に劣り、第１表面保護層が白濁するおそれがある。
【００４０】
第１表面保護層は、例えば、透明性ポリプロピレン系樹脂層の上に電離放射線硬化型樹脂又は電離放射線硬化型樹脂を含む２液硬化型ウレタン系樹脂をグラビアコート、ロールコート等の公知の塗工法により塗工後、樹脂を硬化させることにより形成できる。電離放射線硬化型樹脂の場合には、電子線照射により樹脂硬化する。
２液硬化型ウレタン系樹脂としては特に限定されないが、中でも主剤としてＯＨ基を有するポリオール成分（アクリルポリオール、ポリエステルポリオール、ポリエーテルポリオール、エポキシポリオール等）と、硬化剤成分であるイソシアネート成分（トリレンジイソシアネート、ヘキサメチレンジイソシアネート、メタキシレンジイソシアネート等）とを含むものが使用できる。
【００４１】
（第２表面保護層）
上記第２表面保護層は、比較的高荷重での耐傷付き性を発揮しつつ、表面保護層がもろくならず耐衝撃性に優れ、さらに耐汚染性にも優れ、また、第２表面保護層の溶剤の残留を抑制するという理由から、層厚が５〜２０μｍである。１０〜２０μｍであることが好ましく、１０〜１５μｍであることがより好ましい。
【００４２】
上記第２表面保護層は、比較的高荷重での耐傷付き性を発揮しつつ、表面保護層がもろくならず耐衝撃性に優れ、さらに耐汚染性にも優れるという理由から、マルテンス硬さは、１１０〜１６０Ｎ／ｍｍ２である。かかる範囲の中でも、１１０〜１３０Ｎ／ｍｍ２であることが好ましい。
【００４３】
第２表面保護層の他の構成は、上述した第１表面保護層と同一である。
【００４４】
上記第１表面保護層の層厚と、第２表面保護層の層厚との合計は、２０〜４０μｍである。層厚の合計を上記範囲とすることにより、表面保護層が、床用化粧シートに要求される高荷重条件下での耐傷性、耐汚染性、及び耐衝撃性を全て満足することが可能となり、更に、第１表面保護層、及び、第２表面保護層中の溶剤の残留を抑制することが可能となる。
【００４５】
上記第１表面保護層の層厚と、第２表面保護層の層厚との合計は、２５〜３５μｍであることが好ましい。
【００４６】
基材シート
本発明の床用化粧シートは、基材シートを備えており、その表面（おもて面）に透明性樹脂層、上記第１表面保護層、及び第２表面保護層が積層される。
【００４７】
基材シートとしては、例えば、熱可塑性樹脂により形成されたものが好適である。具体的には、ポリ塩化ビニル、ポリエチレンテレフタレート、ポリブチレンテレフタレート、ポリアミド、ポリエチレン、ポリプロピレン、ポリカーボネート、ポリエチレンナフタレート、エチレン−酢酸ビニル共重合体、エチレン−アクリル酸共重合体、エチレン−アクリル酸エステル共重合体、アイオノマー、ポリアクリル酸エステル、ポリメタアクリル酸エステル等が挙げられる。上記の中でもポリプロピレン等のポリオレフィンが好ましい。
【００４８】
基材シートは、着色されていても良い。この場合は、上記のような熱可塑性樹脂に対して着色材（顔料又は染料）を添加して着色することができる。着色材としては、例えば、二酸化チタン、カーボンブラック、酸化鉄等の無機顔料、フタロシアニンブルー等の有機顔料のほか、各種の染料も使用することができる。これらは、公知又は市販のものから１種又は２種以上を選ぶことができる。また、着色材の添加量も、所望の色合い等に応じて適宜設定すれば良い。
【００４９】
基材シートには、必要に応じて、充填剤、艶消し剤、発泡剤、難燃剤、滑剤、帯電防止剤、酸化防止剤、紫外線吸収剤、光安定化剤等の各種の添加剤が含まれていても良い。
【００５０】
充填剤としては、例えば、シリカ、クレー、炭酸カルシウム、水酸化アルミニウム、水酸化マグネシウム、三酸化アンチモン、ホウ酸亜鉛、モリブデン化合物等が挙げられる。充填剤を含むことにより、目透き抑制効果、表面特性向上効果等が得られる。充填剤の含有量は、樹脂成分１００重量部に対して０〜１００重量部程度が好ましく、１０〜５０重量部程度がより好ましい。
【００５１】
基材シートの厚みは、最終製品の用途、使用方法等により適宜設定できるが、一般には５０〜２５０μｍが好ましい。
【００５２】
基材シートは、必要に応じて、絵柄模様層を形成するインキの密着性を高めるために表面（おもて面）にコロナ放電処理を施してもよい。コロナ放電処理の方法・条件は、公知の方法に従って実施すれば良い。また、必要に応じて、基材シートの裏面にコロナ放電処理を施してもよい。
【００５３】
裏面プライマー層
前述の基材シートの裏面には、必要に応じて、裏面プライマー層を設けても良い。例えば、基材シートと被着材とを接着して床用化粧材を作製する際に有利である。
【００５４】
裏面プライマー層は、公知のプライマー剤を基材シートの裏面に塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマーには、必要に応じて、添加剤を配合してもよい。添加剤としては、例えば、炭酸カルシウム、クレー等の充填剤、水酸化マグネシウム等の難燃剤、酸化防止剤、滑剤、発泡剤、紫外線吸収剤、光安定剤などが挙げられる。添加剤の配合量は、製品特性に応じて適宜設定できる。
【００５５】
裏面プライマー層の厚みは特に限定されないが、通常０．１〜１０μｍ、好ましくは１〜５μｍ程度である。
【００５６】
絵柄模様層形成用プライマー層
また、前述の基材シートの表面（おもて面）には、必要に応じて、絵柄模様層形成用プライマー層を設けても良い。例えば、基材シートと絵柄模様層とを接着して床用化粧材を作製する際に有利である。
【００５７】
絵柄模様層形成用プライマー層は、公知のプライマー剤を基材シートの表面（おもて面）に塗布することにより形成できる。プライマー剤としては、上述の裏面プライマー層に用いるものと同一のものを使用できる。
【００５８】
絵柄模様層形成用プライマー層の厚みは特に限定されないが、通常０．１〜１０μｍ、好ましくは１〜５μｍ程度である。
【００５９】
絵柄模様層
本発明の床用化粧シートは、所望により、基材シートの表面（おもて面）に、絵柄模様層を設けてもよい。
【００６０】
絵柄模様層は、床用化粧シートに所望の絵柄（意匠）を付与するものであり、絵柄の種類等は限定的ではない。例えば、木目模様、石目模様、砂目模様、タイル貼模様、煉瓦積模様、布目模様、皮絞模様、幾何学図形、文字、記号、抽象模様等が挙げられる。
【００６１】
絵柄層の形成方法は特に限定されず、例えば、公知の着色剤（染料又は顔料）を結着材樹脂とともに溶剤（又は分散媒）中に溶解（又は分散）して得られるインキを用いた印刷法により、基材シート表面に形成すればよい。
【００６２】
着色剤としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等が挙げられる。これらの着色剤は、単独又は２種以上を混合して使用できる。これらの着色剤には、シリカ等のフィラー、有機ビーズ等の体質顔料、中和剤、界面活性剤等がさらに配合してもよい。
【００６３】
結着材樹脂としては、ポリエステル系ウレタン樹脂、親水性処理されたポリエステル系ウレタン樹脂のほか、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。
【００６４】
より具体的には、例えば、ポリウレタン−ポリアクリル系樹脂、ポリアクリルアミド系樹脂、ポリ（メタ）アクリル酸系樹脂、ポリエチレンオキシド系樹脂、ポリＮ−ビニルピロリドン系樹脂、水溶性ポリエステル系樹脂、水溶性ポリアミド系樹脂、水溶性アミノ系樹脂、水溶性フェノール系樹脂、その他の水溶性合成樹脂；ポリヌクレオチド、ポリペプチド、多糖類等の水溶性天然高分子；等を使用できる。また、例えば、天然ゴム、合成ゴム、ポリ酢酸ビニル系樹脂、（メタ）アクリル系樹脂、ポリ塩化ビニル系樹脂、ポリウレタン−ポリアクリル系樹脂変性又は混合樹脂、その他の樹脂も使用できる。上記結着材樹脂は、単独又は２種以上で使用できる。
【００６５】
絵柄模様層の形成に用いる印刷法としては、例えば、グラビア印刷法、オフセット印刷法、スクリーン印刷法、フレキソ印刷法、静電印刷法、インクジェット印刷法等が挙げられる。また、全面ベタ状の絵柄模様層（これを着色隠蔽層とも言う）を形成する場合には、例えば、グラビアコート法、グラビアリバースコート法、ロールコート法、ナイフコート法、エアーナイフコート法、ダイコート法、リップコート法、コンマコート法、キスコート法、フローコート法、ディップコート法等の各種コーティング法も挙げられる。
【００６６】
上記以外にも、例えば、手描き法、墨流し法、写真法、転写法、レーザービーム描画法、電子ビーム描画法、金属等の部分蒸着法、エッチング法などを用いたり、他の形成方法と組み合わせて用いたりしてもよい。
【００６７】
絵柄層の厚みは特に限定されず、製品特性に応じて適宜設定できるが、塗工時の層厚は１〜１５μｍ程度、乾燥後の層厚は０．１〜１０μｍ程度である。
【００６８】
接着剤層
本発明の床用化粧シートは、所望により、絵柄模様層と透明性樹脂層との間に、接着剤層を設けてもよい。
【００６９】
接着剤層は、絵柄層が認識できる限り、透明でも半透明でもよい。また、接着剤層で使用する接着剤は、特に限定されず、絵柄層又は透明性樹脂層を構成する成分等に応じて適宜選択することができる。床用化粧シートの分野で公知の接着剤としては、例えば、ポリアミド樹脂、アクリル樹脂、酢酸ビニル樹脂等の熱可塑性樹脂、ウレタン系樹脂等の熱硬化性樹脂等が挙げられる。これら接着剤は１種単独で又は２種以上を組み合わせて用いる。また、イソシアネートを硬化剤とする二液硬化型ポリウレタン樹脂又はポリエステル樹脂も適用し得る。
【００７０】
また、必要に応じ、コロナ放電処理、プラズマ処理、脱脂処理、表面粗面化処理等の公知の易接着処理を接着面に施すこともできる。
【００７１】
接着剤層は、例えば、接着剤を絵柄模様層の上に塗布後、一度乾燥し、それから、透明性樹脂を積層することにより形成できる。接着剤の塗布方法は特に限定されず、例えば、ロールコート、カーテンフローコート、ワイヤーバーコート、リバースコート、グラビアコート、グラビアリバースコート、エアーナイフコート、キスコート、ブレードコート、スムースコート、コンマコート等の方法が採用できる。
【００７２】
接着剤層の厚みは、透明性保護層、使用する接着剤の種類等によって異なるが、一般的には０．１〜３０μｍ程度とすれば良い。
【００７３】
透明性樹脂層
本発明の床用化粧シートは、基材シートの表面（おもて面）と第１表面保護層との間に、透明性樹脂層が積層される。
【００７４】
透明性樹脂層を構成する樹脂は、下層に絵柄模様層がある場合は透明であるか、下層の絵柄模様層が視認できる範囲内で半透明であれば、制限されない。その様な樹脂としては、例えば、ポリ塩化ビニル、ポリエチレンテレフタレート、ポリブチレンテレフタレート、ポリアミド、ポリエチレン、ポリプロピレン、エチレン−酢酸ビニル共重合体、エチレン−アクリル酸共重合体、エチレン−アクリル酸エステル共重合体、アイオノマー、ポリメチルペンテン、ポリアクリル酸エステル、ポリメタアクリル酸エステル、ポリカーボネート、セルローストリアセテート等が挙げられる。上記樹脂は、単独で又は２種以上を組み合わせて使用することができる。また、これらの樹脂を主成分とする共重合体も使用できる。
【００７５】
上記の中でも、ポリプロピレン等のポリオレフィン系樹脂が好ましい。より好ましくは、立体規則性を有するポリオレフィン系樹脂である。ポリオレフィン系樹脂を用いる場合は、溶融ポリオレフィン系樹脂を押し出し法により透明性樹脂層を形成することが望ましい。
【００７６】
ポリオレフィン系樹脂としては単独重合体又は共重合体のいずれも使用することができる。例えばポリプロピレン系樹脂であれば、ホモポリプロピレン樹脂、ランダムポリプロピレン樹脂、ブロックポリプロピレン樹脂等が挙げられる。ポリオレフィン系樹脂は市販品（例えばポリプロピレン系樹脂であれば、プライムポリマー株式会社製（プライムＴＰＯ「Ｊ−５９００」、プライムポリプロ「Ｆ２１９ＤＡ」）等）を使用することができる。
【００７７】
透明性樹脂層には、必要に応じて、充填剤、艶消し剤、発泡剤、難燃剤、滑剤、帯電防止剤、酸化防止剤、紫外線吸収剤、光安定化剤、ラジカル捕捉剤、軟質成分（例えばゴム）等の各種の添加剤が含まれていても良い。
【００７８】
透明性樹脂層の厚さは特に限定されないが、透明性樹脂層の厚みが薄すぎると耐摩耗性が低下する。また厚すぎると切削時に毛羽立つ等の問題が生じるという理由から、１５０μｍ未満が好ましく、４０〜１００μｍがより好ましく、６０〜８０μｍが更に好ましい。
【００７９】
透明性樹脂層は、必要に応じて、上層のプライマー層との密着性を高めるために表面（おもて面）にコロナ放電処理を施してもよい。
【００８０】
プライマー層
本発明の床用化粧シートでは、所望により、透明性樹脂層と第１表面保護層の間にプライマー層を設けてもよい。プライマー層は、透明性樹脂層と表面保護層との接着性（密着性）を高める機能を有する。また、表面保護層の延伸部に微細な割れや白化を生じにくくする効果を有する。また、プライマー層を設けることにより、前記表面保護層の形成が容易となる。前記プライマー層は、透明性のものであれば特に限定されず、無色透明、着色透明、半透明等のいずれも含む。
【００８１】
プライマー層は、公知の又は市販のプライマー剤を前記透明性樹脂層の上に塗布することにより形成できる。特に、前記プライマー層は、樹脂を架橋させることにより形成された層であることが好ましい。そのような層を形成するためのプライマー剤としては、例えば、アクリル変性ウレタン樹脂等からなるウレタン樹脂系プライマー剤、アクリルとウレタンのブロック共重合体からなる樹脂系プライマー剤等が挙げられる。これらプライマー剤は単独で又は２種以上を組み合わせて用いる。
【００８２】
プライマー層には、艶消し剤としてシリカを含有させてもよい。プライマー剤中におけるシリカの含有量は、樹脂成分１００重量部に対して、０.１〜５０重量部が好ましく、１０〜４０重量部がより好ましい。更に、必要に応じて、プライマー剤に公知の添加剤を含有させてもよい。例えば、プライマー剤にヘキサメチレンジイソシアネート系硬化剤を含有させることにより、前記透明性樹脂層と前記表面保護層との密着性をより向上させることができる。また、プライマー層には紫外線吸収剤、光安定剤等の各種の耐候性剤を加えてもよい。
【００８３】
プライマー層は、例えば直接コーティング法によって形成することができ、グラビアコート、グラビアリバースコート、グラビアオフセットコート、スピンコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコート等を用いることができる。
【００８４】
プライマー層の厚さは０．１〜１０μｍ程度であることが好ましい。０．１μｍ以上であると、表面保護層の割れ、破断、白化等を防ぐ効果を十分に発揮させることができる。一方、プライマー層の厚さが１０μｍ以下であれば、プライマー層を塗工した際、塗膜の乾燥、硬化が安定であるので成形性が変動することが無く好ましい。以上の点からプライマー層の厚さは０．１〜１０μｍであることがより好ましい。
【００８５】
床用化粧シートの製造方法
本発明の床用化粧シートを構成する各層の積層は、例えば、（ア）基材シートの裏面に裏面プライマー層を設け、（イ）基材シートのおもて面に絵柄模様層を印刷により形成し、（ウ）当該絵柄印刷模様層上に接着剤層を形成し、（エ）当該接着剤層の上に透明性樹脂層を押出しラミネート方式で積層し、（オ）当該透明性樹脂層の表面にコロナ放電処理を施した後、プライマー層を形成し、（カ）その表面にグラビアコート方式により特定の層厚及びマルテンス硬さを有する本発明の第１表面保護層を形成する電離放射線硬化型樹脂を塗工し、電子線を照射し、（キ）更に、その表面にグラビアコート方式により特定の層厚及びマルテンス硬さを有する本発明の第２表面保護層を形成する電離放射線硬化型樹脂を塗工し、電子線を照射することにより、行うことができる。
【００８６】
エンボス加工
床用化粧シートは、透明性樹脂層側、第１表面保護層側、又は、第２表面保護層側からエンボス加工が施されていてもよい。
【００８７】
エンボス加工は、床用化粧シートに木目模様等の所望のテクスチャーを付与するために行う。例えば、表面保護層を加熱軟化させた後、所望の形の凹凸模様を有するエンボス版で加圧・賦形し、冷却固定することによりテクスチャーを付与する。エンボス加工は、公知の枚葉又は輪転式エンボス機で行える。エンボス加工の凹凸模様としては、例えば、木目導管溝、浮造模様（浮出した年輪の凹凸模様）、ヘアライン、砂目、梨地等が挙げられる。
【００８８】
エンボス加工を施した場合には、必要に応じて、エンボス凹部にワイピング加工によりインキを充填してもよい。例えば、エンボス凹部にドクターブレードで表面をかきながらインキを充填する。充填するインキ（ワイピングインキ）としては、通常は２液硬化型のウレタン樹脂をバインダーとするインキを用いることができる。特に木目導管溝凹凸に対してワイピング加工を行うことによって、より実際の木目に近い意匠を表現することにより商品価値を高めることができる。
【００８９】
バッカー層
床用化粧シートには、基材シートの裏面にバッカー層を設けても良い。
【００９０】
バッカー層を構成する樹脂としては、限定的ではないが、熱可塑性樹脂が好ましく、例えば、ポリエチレン、ポリプロピレン、ポリビニルアルコール、エチレン−ビニルアルコール共重合体、ポリメチレン、ポリメチルペンテン、ポリエチレンテレフタレート、アモルファスポリエチレンテレフタレート（Ａ−ＰＥＴ）、耐熱性の高いポリアルキレンテレフタレート〔例えば、エチレングリコールの一部を１，４−シクロヘキサンジメタノールやジエチレングリコール等で置換したポリエチレンテレフタレートである、いわゆる商品名ＰＥＴ−Ｇ（イーストマンケミカルカンパニー製）〕、ポリブチレンテレフタレート、ポリカーボネート、ポリアリレート、ポリエチレンナフタレート、ポリエチレンナフタレート−イソフタレート共重合体、ポリイミド、ポリスチレン、ポリアミド、ＡＢＳ（アクリロニトリル−ブタジエン−スチレン共重合体）等が挙げられる。これらの樹脂は単独又は２種以上を組み合わせて使用できる。
【００９１】
バッカー層の厚みは、最終製品の用途、使用方法等により適宜設定できるが、一般には５０〜８００μｍが好ましい。
【００９２】
バッカー層には、必要に応じ、コロナ放電処理、プラズマ処理、脱脂処理、表面粗面化処理等の公知の易接着処理を接着面に施すこともできる。
【００９３】
バッカー層を形成する方法としては、例えば、カレンダー法、インフレーション法、Ｔダイ押し出し法等により透明性接着剤層の上にラミネートしてもよく、また既成のフィルムを用いてもよい。
【００９４】
ただし、本発明の床用化粧シートは、バッカー層を形成しなくとも、十分な耐衝撃性を確保できる。
【００９５】
床用化粧材
本発明の床材用化粧シートの基材シート側を被着材を貼り合わせて、接合することにより、床用化粧材とすることができる。
【００９６】
各種被着材の材質は特に限定されず、例えば、無機非金属系、金属系、木質系、プラスチック系等の材質が挙げられる。具体的には、無機非金属系では、例えば、抄造セメント、押出しセメント、スラグセメント、ＡＬＣ（軽量気泡コンクリート）、ＧＲＣ（ガラス繊維強化コンクリート）、パルプセメント、木片セメント、石綿セメント、硅酸カルシウム、石膏、石膏スラグ等の非陶磁器窯業系材料、土器、陶器、磁器、セッ器、硝子、琺瑯等のセラミックス材料などが挙げられる。金属系では、例えば、鉄、アルミニウム、銅等の金属材料（金属鋼板）が挙げられる。木質系では、例えば、杉、檜、樫、ラワン、チーク等からなる単板、合板、パーティクルボード、繊維板、集成材等が挙げられる。プラスチック系では、例えば、ポリプロピレン、ＡＢＳ樹脂、フェノール樹脂等の樹脂材料が挙げられる。
【００９７】
このような被着体の形状は特に限定されず、通常はフローリング等への設置を考慮して平板とすればよい。
【００９８】
被着材と化粧シートとを貼り合わせるには、例えば接着剤を用いることができる。接着剤としては、例えば、ポリ酢酸ビニル、ポリ塩化ビニル、塩化ビニル・酢酸ビニル共重合体、エチレン・アクリル酸共重合体、アイオノマー、ブタジエン・アクリルニトリルゴム、ネオプレンゴム、天然ゴム等を有効成分とする公知の接着剤が使用できる。
【００９９】
被着材と化粧シートとの接合後は、例えば、最終製品の特性に応じて、裁断、テノーナーを用いてサネ加工、Ｖ字形状の条溝付与、四辺の面取り等を施してもよい。
【発明の効果】
【０１００】
本発明の床用化粧シートは、電離放射線硬化型樹脂を含有し、層厚及びマルテンス硬さが特定の範囲である、第１表面保護層と第２表面保護層とを備え、第１表面保護層の層厚と第２表面保護層の層厚との合計を特定の範囲としているので、耐衝撃性を悪化させることなく、耐汚染性、及び耐傷性、特に、高荷重条件下での耐傷性にも優れ、且つ、表面保護層での溶剤の残留が抑制される。
【図面の簡単な説明】
【０１０１】
【図１】本明細書におけるマルテンス硬さの測定に用いるダイヤモンド圧子（ａ）、押し込み操作の模式図（ｂ）及び押し込み荷重と変位の一例（ｃ）を示す図である。
【図２】本発明の床用化粧シート及び床用化粧材の実施形態の一例（層構成概念図）を示す図である。
【発明を実施するための形態】
【０１０２】
次に、実験例を示して本発明を具体的に説明する。但し、本発明は実施例に限定されない。
【０１０３】
実施例及び比較例
（実施例１）
６０μｍ厚の着色ポリプロピレンフィルムからなる基材シートの両面にコロナ放電処理を施し、裏面に厚さ２μｍの裏面プライマー層を形成した。次いで、基材シートのおもて面に、厚さ２μｍの絵柄模様層を印刷により形成し、さらに、当該絵柄印刷模様層上に透明性接着剤層を形成した。当該透明性接着剤層の上に、透明性熱可塑性ポリオレフィンをＴダイ押出し機により加熱溶融押出しし、厚さ８０μｍの透明性樹脂層を形成した。この透明性樹脂層の表面にコロナ放電処理を施した後、２液硬化型ウレタン樹脂（ウレタン・アクリル共重合体）を塗工することによりプライマー層を形成した。
【０１０４】
その表面に下記の組成を主成分とする電離放射線硬化型樹脂をグラビアコート方式により５μｍの厚さで塗工し、乾燥させて、未硬化の電離放射線硬化型樹脂層を形成した。次いで、酸素濃度１００ｐｐｍ以下の雰囲気中で、未硬化の電離放射線硬化型樹脂層に対して、電子線照射装置を用いて、加速電圧１７５ｋｅＶ、２Ｍｒａｄ（２０ｋＧｙ）の条件で電子線を照射して硬化させることにより、第１表面保護層を形成した。
【０１０５】
更に、第１表面保護層の表面に、下記の組成を主成分とする電離放射線硬化型樹脂をグラビアコート方式により１５μｍの厚さで塗工し、乾燥させて、未硬化の電離放射線硬化型樹脂層を形成した。次いで、酸素濃度１００ｐｐｍ以下の雰囲気中で、未硬化の電離放射線硬化型樹脂層に対して、電子線照射装置を用いて、加速電圧１７５ｋｅＶ、５Ｍｒａｄ（５０ｋＧｙ）の条件で電子線を照射して硬化させることにより、第２表面保護層を形成した。
【０１０６】
上記電離放射線硬化型樹脂の主成分の組成は、以下の通りである。
【０１０７】
第１表面保護層
・２官能ウレタンアクリレートオリゴマーＡ（重量平均分子量１５００）１００重量部
・マット剤（平均粒径１１μｍシリカ）      ８重量部
・溶剤（酢酸エチル）                  １００重量部
第２表面保護層
・２官能ウレタンアクリレートオリゴマーＡ（重量平均分子量１５００）８０．０重量部
・６官能ウレタンアクリレートオリゴマー（重量平均分子量１５００）２０．０重量部
・マット剤（平均粒径１１μｍシリカ）      ８重量部
・溶剤（酢酸エチル）                  １００重量部
以上のようにして、実施例１の床用化粧シートを作製した。第１表面保護層の断面方向のマルテンス硬さは４０Ｎ／ｍｍ２（１０点の測定値の平均値）であり、第２透明性樹脂層の断面方向のマルテンス硬さは１１０Ｎ／ｍｍ２（１０点の測定値の平均値）であった。
【０１０８】
（実施例２〜１３、比較例１〜１３）
第１表面保護層、及び第２表面保護層の層厚を表２及び３のように変更した以外は実施例１と同様にして、実施例２〜１３、及び比較例１〜１３の床用化粧シートを作製した。
【０１０９】
（実施例１４〜２８、比較例１４〜３３）
第１表面保護層、及び第２表面保護層の、層厚、並びに、マルテンス硬さを表４及び５のように変更した以外は実施例１と同様にして、実施例１４〜２８、及び比較例１４〜３３の床用化粧シートを作製した。
【０１１０】
（比較例３４〜５１）
表面保護層を１層とし、該表面保護層の層厚、及びマルテンス硬さを表６のようにした以外は実施例１と同様にして比較例３４〜５１の床用化粧シートを作製した。
【０１１１】
上記実施例、及び比較例に用いられる電離放射線硬化型樹脂を構成する成分として、以下の成分を使用した。
・２官能ウレタンアクリレートオリゴマーＡ（重量平均分子量１５００）Ｔｇ＝２５℃
・２官能ウレタンアクリレートオリゴマーＢ（重量平均分子量５０００）Ｔｇ＝−５５℃
・６官能ウレタンアクリレートオリゴマー（重量平均分子量１５００）Ｔｇ＝２００℃以上
ただし、２官能ウレタンアクリレートオリゴマーとは、１分子中にラジカル重合性のアクリロイル基を２つ有するウレタンアクリレートオリゴマーを意味するものとする。また、６官能ウレタンアクリレートオリゴマーとは、１分子中にラジカル重合性のアクリロイル基を６つ有するウレタンアクリレートオリゴマーを意味するものとする。
【０１１２】
（評価方法）
下記（１）〜（４）の試験については、作製した床用化粧シートを厚さ２．７ｍｍの中密度木質繊維板（ＭＤＦ）上に貼り合わせて行った。また、下記（５）の試験については、作製した床用化粧シートをＭＤＦに貼り合わせずに用いた。
【０１１３】
（１）軽荷重耐傷性試験（ホフマンスクラッチ試験）
米国ＢＹＫ−ＧＡＲＤＮＥＲ社製のホフマンスクラッチ試験機を用いて試験を行った。具体的には、床用化粧シート表面に対して４５°の角度で接するようにスクラッチ刃（φ７の円柱形の刃）をセットし、試験機を化粧材上で移動させた。徐々に荷重（錘）を高めていき、床用化粧シート表面に擦り傷、圧痕等が生じるまで試験を繰り返し行った。
【０１１４】
評価基準は、以下の通りである。
○：１５００ｇ荷重以上において、傷が見られないもの
△：１０００ｇ荷重以上において、傷が見られないもの
×：１０００ｇ荷重未満において、傷が発生したもの
（２）高荷重耐傷性試験（コインスクラッチ試験）
コイン（１０円玉）２枚を４５°の角度で接するようにセットし（２点支持）、試験機を化粧材上で移動させた。徐々に荷重（錘）を高めていき、化粧シート表面に擦り傷、圧痕等が生じるまで試験を行った。
【０１１５】
評価基準は、以下の通りである。
◎：７ｋｇ荷重において、傷が見られないもの
○：５ｋｇ荷重において、傷が見られないもの
△：４ｋｇ荷重において、傷が見られないもの
×：４ｋｇ荷重未満において、傷が発生したもの
（３）耐衝撃試験（デュポン衝撃試験）
ＪＩＳＫ５６００のデュポン衝撃試験に従って、実施例及び比較例で得られた床用化粧シート表面上に、半径６.３ｍｍの半球形状の先端を有した撃ち型を静置させ、前記撃ち型上に５００ｇ荷重のおもりを高さ３００ｍｍから落下させることにより評価した。
【０１１６】
評価基準は、以下の通りである。
○：３００ｍｍの高さから落下させて、目視により、床用化粧シートの割れが観察できなかったもの
△：３００ｍｍの高さから落下させて、目視により、床用化粧シートにやや割れが認められたもの
×：３００ｍｍの高さから落下させて、目視により、床用化粧シートの割れが明らかに認められたもの
（４）耐汚染性試験
実施例及び比較例で作製した床用化粧シートの耐汚染性を、以下の試験により評価した。即ち、パイロット社製赤インキを直接床用化粧シート上に塗布し、時計皿を被せた。６時間放置した後、エタノールを含浸した布で拭取り、観察した。
【０１１７】
評価基準は、以下の通りである。
○：汚染残りが無かったもの  
△：汚染残りが軽微であったもの  
×：明らかな汚染残りがあったもの   
（５）残留溶剤量試験
床用化粧シート作製から１時間以内に、該床用化粧シートを幅５ｃｍ、長さ１０ｃｍの長方形状に切断して試験片を作製した。上記試験片を、ガラス容器内に密閉し、１２０℃の温度で７分間過熱して、試験片に残留している溶剤を気化させることにより、該溶剤をガラス容器内に放散させた。ガラス容器内に気化された状態で存在する溶剤の量をガスクロマトグラフィーにより測定し、床用化粧シート１ｍ２あたりの溶剤量に換算することにより、残留溶剤量を測定した。
【０１１８】
なお、ガスクロマトグラフィーの測定条件は、以下の通りである。
【０１１９】
測定器具
装置：ヘッドスペースガスクロマトグラフ（島津製作所製  ＨＳＳ−４Ａ  ＧＣ−１７Ａ）
カラム：ＤＢ−６２４（３０ｍ×０．５３ｍｍＩＤ  ３μｍ）
サンプルサイズ：５ｃｍ×１０ｃｍ  １枚
バイアルサイズ：２７ｍｌ
分析条件
加熱追出：１２０℃−７ｍｉｎ  
オーブン：３５℃−８ｍｉｎ保持−９℃／ｍｉｎ−１３５℃−１０ｍｉｎ
室温で２９分までに検出された全成分（ＴＶＯＣ）の合算（単位：ｍｇ／ｍ２に換算）を残留溶剤量とした。
【０１２０】
なお、未知の成分が存在する場合は、トルエン換算にて合算した。
【０１２１】
評価基準は、以下の通りである。
○：残留溶剤料が５００ｍｇ／ｍ２未満のもの
×：残留溶剤料が５００ｍｇ／ｍ２以上のもの
表１に、第１表面保護層、及び第２表面保護層に用いた樹脂組成、及びマルテンス硬さを示す。表１において２官能Ａ、２官能Ｂ、及び６官能は、それぞれ、２官能ウレタンアクリレートオリゴマーＡ、２官能ウレタンアクリレートオリゴマーＢ、６官能脂肪族ウレタンアクリレートオリゴマーを表す。また、表１において、数値は重量部を表す。
【０１２２】
【表１】
0005978668.tif 000002
【０１２３】
評価した結果を以下の表に示す。
【０１２４】
表２及び３に、第１表面保護層のマルテンス硬さが４０Ｎ／ｍｍ２、且つ、第２表面保護層のマルテンス硬さが１１０Ｎ／ｍｍ２である場合の試験例を示した。表２及び３では、第１表面保護層、及び第２表面保護層のマルテンス硬さを上記値に固定し、それぞれの層厚を変化させて、層厚が床用化粧シートの性能に及ぼす影響について試験を行った。
【０１２５】
【表２】
0005978668.tif 000003
【０１２６】
【表３】
0005978668.tif 000004
【０１２７】
表２及び３から明らかなように、実施例１〜１３では、第１表面保護層及び第２表面保護層のマルテンス硬さ、それぞれの層厚、並びに、第１表面保護層と第２表面保護層の層厚の合計が、適切な値となっているので、耐傷性、耐衝撃性、及び耐汚染性に優れていた。
【０１２８】
一方、比較例２及び３の結果から、第１表面保護層の層厚が５μｍ未満であると、衝撃吸収性が悪く、第２表面保護層が割れを生じるため、耐衝撃性に劣ることが分かった。比較例１は、第１表面保護層の層厚が５μｍ未満であるが、第２表面層の層厚が１５μｍと薄いために硬過ぎず、割れを生じ難く、耐衝撃性の評価結果は○となった。
【０１２９】
比較例１、４、及び６の結果から、第１表面保護層と第２表面保護層の層厚の合計が２０μｍ未満であると、耐傷性に劣ることが分かった。
【０１３０】
比較例８、１０、及び１２の結果から、第２表面保護層の層厚が５μｍ未満であると、耐傷性に劣ることが分かった。
【０１３１】
比較例３、５、７、９、１１、１２、及び１３の結果から、第１表面保護層、及び第２表面保護層のうち、どちらか一方の層厚が２０μｍを超えると、第１表面保護層、及び第２表面保護層に含まれる溶剤量が多くなり、床用化粧シートの溶剤の残留量が多くなることが分かった。
【０１３２】
表４に、第１表面保護層の層厚、及び第２表面保護層の層厚が、１５μｍである場合の試験例を示した。表４では、第１表面保護層、及び第２表面保護層の層厚を上記値に固定し、それぞれのマルテンス硬さを変化させて、マルテンス硬さが床用化粧シートの性能に及ぼす影響について試験を行った。
【０１３３】
【表４】
0005978668.tif 000005
【０１３４】
表４から明らかなように、実施例１４〜１６では、第１表面保護層及び第２表面保護層のマルテンス硬さ、それぞれの層厚、並びに、第１表面保護層と第２表面保護層の層厚の合計が、適切な値となっているので、耐傷性、耐衝撃性、及び耐汚染性に優れていた。
【０１３５】
一方、比較例１４〜１７の結果から、第１表面保護層のマルテンス硬さが４０Ｎ／ｍｍ２未満であると、下層である第１表面保護層が柔らか過ぎて、へこみが大きいため、耐傷性に劣ることが分かった。
【０１３６】
比較例１４、１８、２０、及び２２の結果から、第２表面保護層のマルテンス硬さが１１０Ｎ／ｍｍ２未満であると、床用化粧シート表面が柔らか過ぎて汚れが付着し易く、耐汚染性に劣ることが分かった。
【０１３７】
比較例１７、１９、２１、及び２５の結果から、第２表面保護層のマルテンス硬さが１６０Ｎ／ｍｍ２を超えると、第２表面保護層が硬すぎて、割れを生じるため、耐衝撃性に劣ることが分かった。
【０１３８】
比較例２３〜２５の結果から、第１表面保護層のマルテンス硬さが１００Ｎ／ｍｍ２を超えると、第１表面保護層が硬すぎて衝撃吸収性が悪く、耐衝撃性に劣ることが分かった。比較例２２は、第１表面保護層のマルテンス硬さが１００Ｎ／ｍｍ２を超えるが、第２表面層のマルテンス硬さが１００Ｎ／ｍｍ２と柔らかいために、耐衝撃性の評価結果は△となった。
【０１３９】
表５に、第１表面保護層、及び第２表面保護層のマルテンス硬さを表５に示す値とし、第１表面保護層の層厚、及び第２表面保護層の層厚を、５〜２０μｍの範囲で変化させた場合の試験例を示した。表５では、第１表面保護層、及び第２表面保護層について、マルテンス硬さ、及び層厚を変化させて、これらの物性が床用化粧シートの性能に及ぼす影響について試験を行った。
【０１４０】
【表５】
0005978668.tif 000006
【０１４１】
表５から明らかなように、実施例１７〜２８では、第１表面保護層及び第２表面保護層のマルテンス硬さ、それぞれの層厚、並びに、第１表面保護層と第２表面保護層の層厚の合計が、適切な値となっているので、耐傷性、耐衝撃性、及び耐汚染性に優れていた。
【０１４２】
一方、比較例２６、２８、３０、及び３２の結果から、第２表面保護層のマルテンス硬さが１６０Ｎ／ｍｍ２を超えると、第２表面保護層が硬すぎて、割れを生じるため、耐衝撃性に劣ることが分かった。
【０１４３】
比較例２７、２９、３１、及び３３の結果から、第２表面保護層のマルテンス硬さが１６０Ｎ／ｍｍ２を超え、且つ、第２表面保護層の厚みが５〜１０μｍ程度の薄さであると、耐傷性に劣ることが分かった。
【０１４４】
表６に、表面保護層を１層とした場合の試験例を示した。
【０１４５】
【表６】
0005978668.tif 000007
【０１４６】
表６から明らかなように、比較例実施例３４〜５１では、表面保護層が１層となっているので、耐傷性、耐衝撃性、及び耐汚染性を全て満たす床用化粧シートは得られないことが分かった。
【０１４７】
本発明の床用化粧シートの第１表面保護層と第２表面保護層との密着性を評価するため、実施例２９〜３３の床用化粧シートを作製し、以下の塗膜密着性試験を行った。
【０１４８】
（実施例２９〜３３）
実施例８の第１表面保護層を形成する樹脂組成物１００重量部に対して、表７のアクリル系樹脂Ａ〜Ｄ、及びセルロース系樹脂Ｅを１重量部配合した以外は上記実施例８と同様にして、実施例２９〜３３の床用化粧シートを作製した。
【０１４９】
これらの実施例２９〜３３について、以下の塗膜密着性試験を行った。また、塗膜密着性試験に用いる実施例２９〜３３では、それぞれについて、第１表面保護層を形成してから第２表面保護層を形成するまでの間の時間（リードタイム）を、第１表面保護層形成直後、２４時間後、７２時間後とした３種類の床用化粧シートを作製した。
【０１５０】
また、以下の塗膜密着性試験では、比較のために実施例８の床用化粧シートを、実施例２９〜３３と同様に作製したものについても試験を行った。
【０１５１】
また、実施例２９〜３３のうち、第１表面保護層形成直後に第２表面保護層を形成した床用化粧シートについて、以下の塗膜密着性試験に併せて、上記（１）〜（５）の試験を行った。
【０１５２】
（６）塗膜密着性試験
床用化粧シートの裏面全体に両面テープを貼着し、土台（金属製の平板）に圧着した。床用化粧シートのおもて面（表面保護層）に粘着テープ（ニチバン製「セロテープ（登録商標）」工業用２４ｍｍ幅）を貼着し、綿布で擦って十分に密着させた。次に、貼着した粘着テープを剥離角４５°で急激に剥離した。粘着テープの貼着と剥離とを３回繰り返した後、肉眼観察により表面保護層の剥離の有無を確認して評価した。
【０１５３】
評価基準は、以下の通りである。
○：Ｓ−ＵＶ２００時間照射後耐セロテープ（登録商標）試験によっても剥離しなかったもの
△：常態で耐セロテープ（登録商標）試験によっても剥離しなかったもの
×：常態で耐セロテープ（登録商標）試験によって剥離を生じたもの
なお、上記Ｓ−ＵＶ２００時間照射は、以下の条件で行った。即ち、化粧シートについて促進耐候性試験としてＪＩＳ−Ｂ−７３５０に準じて試験を実施した。具体的には、サンシャインカーボンアーク灯式耐候性試験機を用い、照度６０ｍＷ／ｃｍ２、ブラックパネル温度６３℃、槽内湿度５０％Ｒｈ、湿潤サイクル２０Ｈ／４Ｈの条件で、合計２００時間実施した。
【０１５４】
結果を表８に示す。
【０１５５】
【表７】
0005978668.tif 000008
【０１５６】
【表８】
0005978668.tif 000009
【０１５７】
表８から明らかなように、実施例２９〜３３の床用化粧シートは、第１表面保護層がアクリル系樹脂、又はセルロース系樹脂を含有するので、塗膜密着性に優れていた。特に、実施例３２及び３３の床用化粧シートは、重量平均分子量が適切であるアクリル系樹脂、又はセルロース系樹脂を用いているので、リードタイムが第１表面保護層形成直後、２４時間後、７２時間後の全ての条件において優れた塗膜密着性を示した。
【０１５８】
また、実施例２９〜３１の床用化粧シートは、実施例３２及び３３の床用化粧シートより、アクリル系樹脂の重量平均分子量が低いので、第１表面保護層に含有される電離放射線硬化型樹脂との相溶性に若干劣り、７２時間後の塗膜密着性が若干劣っていた。
【０１５９】
一方、実施例８の床用化粧シートは、第１表面保護層にアクリル系樹脂、及びセルロース系樹脂を含有しないので、リードタイムが第１表面保護層形成直後の条件では塗膜密着性に優れていたが、２４時間後、及び７２時間後の条件では、Ｓ−ＵＶ２００時間照射後耐セロテープ（登録商標）試験において若干剥離を生じることが分かった。
【符号の説明】
【０１６０】
１．床用化粧シート
２．裏面プライマー層
３．基材シート
４．絵柄模様層
５．接着剤層
６．透明性樹脂層
７．プライマー層
８．第１表面保護層
９．第２表面保護層
【図１】
0005978668.tif 000010
【図２】
0005978668.tif 000011